(57)【特許請求の範囲】
【請求項１】
重量％で次に示す値からなる合金組成を有することを特徴とする、熱間加工工具用の鋼材であって、
Ｃ  ：  ０．３−０．４
Ｍｎ：  ０．２−０．８
Ｃｒ：  ４−６
Ｍｏ：  １．８−３
Ｖ  ：  ０．４−０．６
バランス：  鉄及び不可避の金属不純物及び不可避の非金属不純物からなり、該非金属不純物は、次に示す最高量で存在できるシリコン、窒素、酸素、リン及び硫黄を含む：
Ｓｉ：  ｍａｘ．  ０．２５重量％
Ｎ  ：  ｍａｘ．  ０．０１０重量％
Ｏ  ：  ｍａｘ．  １０ｐｐｍ
Ｐ  ：  ｍａｘ．  ０．０１０重量％
Ｓ  ：  ｍａｘ．  ０．０００８重量％、
該鋼材は、１０００〜１０８０℃の温度におけるオーステナイト化および５５０〜６５０℃の温度における焼き戻しによって４５ＨＲＣを超える硬度を得ることができる、
熱間加工工具用の鋼材。
【請求項２】
Ｓｉの含有量がｍａｘ．  ０．２０重量％であることを特徴とする、請求項１に記載の鋼材。
【請求項３】
Ｃ、Ｍｎ、Ｃｒ及びＭｏの重量％で表わす含有量が次に示す値であることを特徴とする、請求項１に記載の鋼材：
Ｃ  ：  ０．３３−０．３７
Ｍｎ：  ０．４−０．６
Ｃｒ：  ４．５−５．５
Ｍｏ：  １．８−２．５
【請求項４】
Ｃｒ及びＭｏの重量％で表わす含有量がそれぞれ４．８５−５．１５及び２．２−２．４であることを特徴とする、請求項３に記載の鋼材。
【請求項５】
Ｎの重量％で表わす含有量がｍａｘ．  ０．００８であることを特徴とする、請求項１ないし４のいずれか１項に記載の鋼材。
【請求項６】
Ｏの含有量がｍａｘ．  ８ｐｐｍであることを特徴とする、請求項１ないし５のいずれか１項に記載の鋼材。
【請求項７】
Ｐの重量％で表わす含有量がｍａｘ．  ０．００８であることを特徴とする、請求項１ないし６のいずれか１項に記載の鋼材。
【請求項８】
含有量が次に示す値であることを特徴とする、請求項１ないし７のいずれか１項に記載の鋼材：
Ｃ：０．３５重量％，  Ｓｉ：ｍａｘ．  ０．１５重量％，  Ｍｎ：０．５重量％，  Ｐ：ｍａｘ．０．００８重量％，  Ｓ：ｍａｘ．  ０．０００８重量％，  Ｃｒ：５重量％，  Ｍｏ：２．３重量％，  Ｖ：０．５５重量％，  Ｎ：ｍａｘ．  ０．００８重量％，  Ｏ：ｍａｘ．  ８ｐｐｍ
【請求項９】
不可避の金属不純物であるＴｉ、Ｚｒ及びＮｂの重量％で表わす含有量が次の値であることを特徴とする、請求項１ないし８のいずれか１項に記載の鋼材：
Ｔｉ：ｍａｘ．  ０．０５
Ｚｒ：ｍａｘ．  ０．１
Ｎｂ：ｍａｘ．  ０．１
【請求項１０】
不可避の金属不純物であるＴｉ、Ｚｒ及びＮｂの重量％で表わす含有量が次の値であることを特徴とする、請求項９に記載の鋼材：
Ｔｉ：ｍａｘ．  ０．０１
Ｚｒ：ｍａｘ．  ０．０２
Ｎｂ：ｍａｘ．  ０．０２
【請求項１１】
不可避の金属不純物であるＴｉ、Ｚｒ及びＮｂの重量％で表わす含有量が次の値であることを特徴とする、請求項１ないし１０のいずれか１項に記載の鋼材：
Ｔｉ：ｍａｘ．  ０．００８
Ｚｒ：ｍａｘ．  ０．０１６
Ｎｂ：ｍａｘ．  ０．０１０
【請求項１２】
不可避の金属不純物であるＴｉ、Ｚｒ及びＮｂの重量％で表わす含有量が次の値であることを特徴とする、請求項１１に記載の鋼材：
Ｔｉ：ｍａｘ．  ０．００５
Ｚｒ：ｍａｘ．  ０．０１０
Ｎｂ：ｍａｘ．  ０．００５
【請求項１３】
請求項１ないし１２のいずれか１項に記載の鋼材を金属の圧縮鍛造用工具及び工具部品に使用する方法。
【発明の詳細な説明】
【０００１】
（技術分野）
本発明は、熱間加工工具、すなわち比較的高温で金属を成形又は加工するための工具用鋼材に関する。
【０００２】
（技術情況）
「熱間加工工具」と云う用語は、比較的高温での金属の加工又は成形のための多数の異なる種類の工具類に使用される。例えばダイ（dies）、インサート（inserts）及びコア（cores）、入口部、ノズル、エジェクタ・エレメント（ejector elements）、ピストン、圧力室などのダイカスト用工具；ダイ、ダイホルダー、ライナー、圧力パッド及びステム、スピンドルなどの押出しツーリング（extrusion tooling）用工具；アルミニゥム、マグネシゥム、銅、銅合金及びスチール（鋼）を高温圧縮するための工具などの高温圧縮用工具；射出成型、圧縮成型及び押出し用のモールド（金型）などのプラスチック用モールド；その他、熱間せん断加工用、高温での加工に使用する目的の焼きはめたが／カラー及び摩耗部用などの各種各様の工具類。これらの熱間加工工具用に使用される鋼には、例えばＡＩＳＩタイプＨ１０−Ｈ１９などの多数の標準的な鋼の品種があり、また幾つかの市販の特殊な鋼もある。表１に若干のこれらの標準化、及び／又は市販の熱間加工鋼を示す。
【０００３】
【表１】
0004516211.tif 000002
【０００４】
＊  市販，非−標準鋼，ＱＲＯ（登録商標）９０及びＣＡＬＭＡＸ（登録商標）はUddeholm Tooling AB社の登録商標。
【０００５】
（発明の説明）
本発明の第１の段階では、表１の１−１５の鋼について検討した。この研究により、検討した鋼のどれも、上述のあらゆる分野に使用できる工具にかけられた要求を満たさなかったことがわかった。それ故次の研究は、現在入手可能で使用中の公知の鋼の性質より良い組合せ性質をもった新しい鋼材への特別なニーズがある使用分野である、軽金属のダイカスト用を主要な目的とした合金の開発に注力した。本発明による鋼材の目的は、重い規格寸法（heavy gauge）でも高レベルの靭性と延性を具備させるため、良好な焼入れ性と微細構造の観点から最適の性質を提供することである。同時に、焼戻し耐性及び高温強度の劣化があってはならない。
【０００６】
より詳しくは本発明の目的は、以下の諸要求事項を満足させ得る化学組成を有する熱間加工鋼を提供することである：
・  製造に際して高生産を達成するため良好な熱間加工性をもっていなければならない。
・  非常に重い規格寸法（これは例えば断面寸法が７６０×４１０ｍｍ又はφ５５０ｍｍよりも大であることを意味する）で製造できなければならない。
・  不純物が極めて低含量でなければならない。
・  初析炭化物を少しでも含んではならない。
・  適度に高いオーステナイト化温度で焼戻し可能でなければならない。
・  焼入れ性が非常に良くなければならない。すなわち、前述の非常に重い規格寸法でさえ全体にわたって焼入れ可能でなければならない。
・  熱処理中、形状安定でなければならない。
・  焼戻し耐性が良くなければならない。
・  良好な高温強度である必要がある。
・  問題の寸法範囲で靭性及び延性が極めて良好でなければならない。
・  熱伝導性が良好でなければならない。
・  熱膨脹係数が受容できない程大きくてはならない。
・  ＰＶＤ／ＣＶＤ／窒化によるコーティング性が良好でなければならない。
・  火花潰食性、切断性及び熔接性が良くなければならない。
・  製造コストが好適なものでなければならない。
【０００７】
上述の必要条件は、以下の理由で本発明の鋼材によって満たすことができる：第１に、この鋼合金が上記のような一定の基本組成を有するので、仕上り工具をさらに熱処理するのに適する、フェライトマトリックス中に炭化物が極めて均一に分布した十分な微細構造を生成させるために、この材料を加工処理できること；第２に、この鋼材が前記基本組成を有するとともに、本発明の鋼中で不純物と見做されるシリコンの規定含有量が低く、また窒素、酸素、リン及び硫黄の非金属不純物の含有量が極めて低いこと。実際、硫黄、リン、酸素、窒素などの非金属不純物が、特に鋼の靭性に関して多くの鋼に悪影響を及ぼすことは従来知られていた。このことはまた、微量元素量のある金属が、多くの鋼に対し靭性を低下させるなどの悪影響を及ぼすと云う経験に関しても当てはまる。例えば、このことは少量レベルのチタン、ジルコニゥム及びニオビゥムに関して当てはまる。にも拘らず、熱間加工鋼を含む大半の鋼の場合、鋼中のこの種不純物の含量を単に少くするのみでは靭性を向上させることは従来できなかった。現存の合金鋼について行った研究によって、単に鋼合金の基本組成を最適化することのみでは良好な靭性は達成できないことがわかった。前記条件の達成には、最適の基本組成と、前記非金属不純物の含有量が少量又は僅少量であることと、さらに好ましくはチタン、ジルコニゥム及びニオビゥムの含有量が僅少量であることを組合せることによってはじめて可能となった。
【０００８】
上述の条件を満たすため、本発明の鋼材は重量％で実質的に次の値からなる合金組成を有する：
０．３−０．４Ｃ，好ましくは０．３３−０．３７Ｃ，標準的には０．３５Ｃ；
０．２−０．８Ｍｎ，好ましくは０．４０−０．６０Ｍｎ，標準では０．５０Ｍｎ；
４−６Ｃｒ，好ましくは４．５−５．５Ｃｒ，好適には４．８５−５．１５Ｃｒ，標準的には５．０Ｃｒ；
１．８−３Ｍｏ，好ましくはｍａｘ．  ２．５Ｍｏ，好適には２．２−２．４Ｍｏ，標準では２．３Ｍｏ；
０．４−０．６Ｖ，好ましくは０．５−０．６Ｖ，好適には０．５５Ｖ；
バランスは鉄と不可避の金属の不純物及び不可避の非金属の不純物であり、前記非金属不純物に関しては、次に示すｍａｘ．含有量（酸素以外は重量％）まで含まれてもよいシリコン、窒素、酸素、リン及び硫黄を含む：
ｍａｘ．  ０．２５Ｓｉ，好ましくはｍａｘ．  ０．２０Ｓｉ，好適にはｍａｘ．  ０．１５Ｓｉ；
ｍａｘ．  ０．０１０Ｎ，好ましくはｍａｘ．  ０．００８Ｎ；
ｍａｘ．  １０ｐｐｍ  Ｏ，好ましくはｍａｘ．  ８ｐｐｍ  Ｏ；
ｍａｘ．  ０．０１０Ｐ，好ましくはｍａｘ．  ０．００８Ｐ；
ｍａｘ．  ０．０００８Ｓ。
そして、該鋼材は、１０００〜１０８０℃の温度におけるオーステナイト化および５５０〜６５０℃の温度における焼き戻しによって４５ＨＲＣを超える硬度を得ることができる鋼材であり、熱間加工工具用の鋼材である。
【０００９】
チタン、ジルコニゥム及びニオビゥムは、重量％で次の値の最高含量であるのが好ましい：
ｍａｘ．  ０．０５Ｔｉ，好ましくはｍａｘ．  ０．０１，好適にはｍａｘ．  ０．００８，最も好ましくはｍａｘ．  ０．００５；
ｍａｘ．  ０．１，好ましくはｍａｘ．  ０．０２，好適にはｍａｘ．  ０．０１０，最も好ましくは０．００５Ｚｒ；
ｍａｘ．  ０．１，好ましくはｍａｘ．  ０．０２，好適にはｍａｘ．  ０．０１０，最も好ましくはｍａｘ．  ０．００５Ｎｂ。
【００１０】
個々の望ましい合金元素の選択に関しては、炭素、クロム、モリブデン及びバナジゥムの含有量は以下になるように選ばれていると簡単に云うことができる。すなわち、鋼は、引渡し状態でフェライトマトリックス、焼入れ及び焼戻し後で十分な硬さを有するマルテンサイトマトリックスを持ち、焼入れ及び焼戻した材料中には初析炭化物は存在しないがサブミクロンの大きさのＭＣ及びＭ23Ｃ6型の２次析出炭化物は存在するように選ばれる。一方、それと同時に、鋼の基本組成は、望ましい靭性も達成するためのポテンシャルを備えている必要がある。
【００１１】
クロムの最低含有量は、鋼が十分な焼入れ性をもつように４重量％、好ましくは４．５重量％、好適には少くとも４．８５重量％とするが、焼戻し後Ｍ23Ｃ6及びＭ7Ｃ3型の炭化物含量が望ましくない程度にならないように６重量％を超えて含んではならず、ｍａｘ．  ５．５重量％が好ましく、ｍａｘ．  ５．１５重量％が好適である。称呼クロム含量は５．０％である。
【００１２】
タングステンは、モリブデンと関連して熱伝導度及び焼入れ性に悪影響を与えるので鋼中には望ましくない元素であるが、０．５重量％の含量まで、好ましくはｍａｘ．  ０．２重量％まで許容される。しかしながら、好適には鋼は意図的に加えたタングステンを含んではならない、すなわち、最も望ましい形態の鋼は、不純物量のタングステンしか含まない。
【００１３】
モリブデンは、望ましい高温強度性とともに十分な焼入れ性と焼戻し耐性を与えるため、１．８重量％、好ましくは少くとも２．２重量％の最低含有量で含ませる必要がある。モリブデンの含量が３重量％を超えると靭性及び延性を低下させる粒界炭化物及び初析炭化物の危険を伴う。それ故、モリブデンは３．０重量％を超える高含量で含んではならず、ｍａｘ．  ２．５重量％が好ましく、ｍａｘ．  ２．４重量％が好適である。鋼が前述にしたがう規定量のタングステンを含む場合は、「２部のタングステンは１部のモリブデンに相当する」規則に従ってタングステンは一部モリブデンを置換する。
【００１４】
鋼は、十分な焼戻し耐性と望ましい高温強度特性を備えるため、少くとも０．４重量％含量のバナジゥムを含む必要がある。さらに、バナジゥムの含量は、鋼を熱処理するとき粒子が粗大化するのを防ぐため少くとも上記の含量でなければならない。鋼の靭性と延性を低下させる原因となる初析炭化物及び粒界炭化物及び／又は炭窒化物（carbonitride）の生成リスクを減らすため、バナジゥムの上限を０．６重量％に定める。鋼は、好ましくは０．５−０．６重量％のＶ，好適には０．５５重量％のＶを含まねばならない。
【００１５】
鋼は、主として焼入れ性をある程度まで増加させるため、指定量でマンガンを含まねばならない。
【００１６】
前記含有量の炭素、マンガン、クロム、モリブデン及びバナジゥムを有する鋼材が提供できる良好な靭性のポテンシァルを利用するためには、同時に、前記非金属不純物の含量を前記の少量又は僅少量のレベルに保つ必要がある。これらの不純物元素の意義については以下のように云うことができる。
【００１７】
シリコンは、鋼中にその脱酸素から残留生成物として見出され、炭素の活動度を低く保ち、したがって固化過程中に析出できる初析炭化物の含量、及びあとの段階で粒界炭化物をも低く保つため、最高０．２５重量％，好ましくはｍａｘ．  ０．２０重量％，好適にはｍａｘ．  ０．１５重量％含むことができる。
【００１８】
窒素は初析炭化物の生成を安定化する傾向がある元素である。初析炭窒化物、より詳しくはバナジゥムの他にチタン、ジルコニゥム及びニオビゥムを含む炭窒化物は純粋な炭化物よりも溶解しにくい。これらの炭化物が仕上り工具中に存在すると、鋼材の衝撃靭性に大きな悪影響を与える。窒素の含有量が非常に少いと、これらの炭化物は熱処理と関連して鋼のオーステナイト化の際により容易に溶解し、それに続いて主としてサブミクロンサイズ、すなわち１００ｎｍ未満、通常２−１００ｎｍサイズのＭＣ及びＭ23Ｃ6型の前記の小さな２次炭化物が析出する。これは好都合である。本発明の鋼材のＮ含量はしたがってｍａｘ．  ０．０１０重量％Ｎ、好ましくはｍａｘ．  ０．００８重量％Ｎとしなければならない。
【００１９】
鋼中の酸素は酸化物を生成し、これが熱疲労の結果として破壊を起させる。延性に対するこの負の影響は、非常に低含量、ｍａｘ．  １０ｐｐｍ，好ましくはｍａｘ．  ８ｐｐｍのＯによって防止される。
【００２０】
リンは、すべての種類の相界面及び粒界で凝析して凝集力を低下させしたがって靭性を低下させる。それ故リンの含量は０．０１０重量％を超えてはならず、好ましくはｍａｘ．  ０．００８重量％とする
【００２１】
マンガンと結合して硫化マンガンを生成する硫黄は、横方向の性質に負に影響するので延性のみならず靭性にも悪影響がある。それ故硫黄は、ｍａｘ．  ０．０１０重量％，好ましくはｍａｘ．  ０．００１０重量％，好適にはｍａｘ．  ０．０００８重量％の量で存在できる。
【００２２】
チタン、ジルコニウム及びニオビゥムの含量は、鋼中前述の最高含量よりも高い量を超えてはならない。すなわち、主として窒化物及び炭窒化物の生成を避けるため、Ｔｉはｍａｘ．  ０．０５，好ましくはｍａｘ．  ０．０１，好適にはｍａｘ．  ０．００８，最適にはｍａｘ．  ０．００５重量％；Ｚｒはｍａｘ．  ０．１，好ましくはｍａｘ．  ０．０２，好適にはｍａｘ．  ０．０１０，最適には０．００５重量％；Ｎｂはｍａｘ．  ０．１，好ましくはｍａｘ．  ０．０２，好適にはｍａｘ．  ０．０１０，最適にはｍａｘ．  ０．００５重量％とする。
【００２３】
本発明の鋼材は、それを鋼材製造者から顧客に引渡す状態において、鋼の焼入れに関連する熱処理の際に溶解する、炭化物が均等に分布したフェライトマトリックスを有している。この熱処理時に、鋼は１０００℃と１０８０℃の間の温度、好適には１０２０−１０３０℃の温度でオーステナイト化される。この材料はその後室温に冷却され、次いで５５０−６５０℃，好ましくは約６００℃で１回又は数回、好ましくは２回×２時間焼戻しされる。
【００２４】
本発明の他の特性及び態様は、実施した実験についての以下の説明及び添付の特許請求の範囲から明らかとなるであろう。
【００２５】
（実施した実験の説明）
試験した鋼の化学組成を表２に示す。
【００２６】
【表２】
0004516211.tif 000003
【００２７】
表２において、Ｈ１１“プレミアム”及びＨ１３“プレミアム”は、それぞれＡＩＳＩ  Ｈ１３及びＨ１１型の鋼の変形である。“プレミアム”とは、製造に関系する鋼のメルトが極めて低位の硫黄含量をもたらすＳｉＣａ注入によって処理されたこと、及び仕上り製品が改良熱間加工処理を受けたことを意味する。この鋼は、同タイプの標準鋼と比較して、全方向における靭性が高いこと、靭性を保持した高い硬度を利用する大きな潜在力及び熱衝撃耐性が高いことが特徴である。
【００２８】
本発明のＡタイプの鋼から２つのヒート（heat；以降加熱物と呼ぶ）を製造し、次いでこれらの加熱物からＥＳＲ再溶融により３つのインゴットを製造した。これらは表２でＡ１，Ａ２・・・Ａ６と呼んでいる。説明した試験は主として鋼Ａ２に集中している。鋼Ａを引用する場合は、多数の鋼Ａ１−Ａ６の試験結果の平均値を問題にしている。メルト冶金処理は実質的にＨ１１“プレミアム”及びＨ１３“プレミアム”に使用した方法と一致した。ＥＳＲ加熱物は４８０−６６３０ｋｇの間の重量であった。棒は各種形態のインゴットから鍛造と圧延により製造した。
【００２９】
表２の最後の６つの鋼、すなわち鋼４Ｘ，１７Ｘ，１１Ｘ，１０Ｘ，９Ｘ及び１８Ｘは、出願人によって市場で得られた材料であり、その化学組成は出願人によって分析された。
【００３０】
ＱＲＯ９０（商標）を除くすべての鋼のクロム含量は５％程度である。他の試験した鋼は、主としてシリコン、モリブデン及びバナジゥムの含量が変ることによって互いに異なっている。これは、３次元座標図の形でこれらの鋼のシリコン、モリブデン及びバナジゥムの称呼含量を表わす図１に示されている。公称含量に関しては表１を参照されたい。
【００３１】
軟らかく焼なましした状態での寸法と硬度を表３によって示す。
【００３２】
【表３】
0004516211.tif 000004
【００３３】
組織構造の検討によると、かなりの量の初析炭化物及び炭窒化物を含んだ鋼番号１１Ｘ及び９Ｘは別として、他のすべての鋼では初析炭化物の含量はゼロであることがわかった。鋼番号Ａ２（６１０×２０３ｍｍ）の中央で軟らかに焼なました状態の微細構造を図２に示す。
【００３４】
１０２５℃／３０分でオーステナイト化後の焼戻し耐性、及び１０２５℃／３０分（鋼番号１６Ｘでは１０１０℃）で焼入れして４５ＨＲＣに焼戻し後の６００℃に保持する時間の影響も図３及び４のグラフで示した。これらの図によって本発明の鋼Ａ２、及び鋼９Ｘが最良の焼戻し耐性を有することがわかる。本発明の鋼Ａ２はまた、６００℃の保持時間による影響が最も少なかったが、一方の鋼９Ｘは急速に硬度を失った。これは鋼１０Ｘにも当てはまる。
【００３５】
本発明鋼Ａ２は、図５及び６のＣＣＴ及びＴＴＴグラフに示すように、焼入れ性さえも非常に良好であった。
【００３６】
靭性の測定はシャルピーＶ（Charpy-V）衝撃エネルギー試験対試験温度で行ない、その結果をそれぞれ図７及び８に示した。
【００３７】
図９は、室温における非切欠きサンプルの衝撃靭性対棒の寸法を示している。この曲線は、検討した鋼のうちでは本発明の鋼Ａ２がよりすぐれた靭性と延性を有していることを示す。図９の鋼番号４ＸがＴＬ１方向でテストされ、ＳＴ２方向でとられたサンプルよりも１０％高い値を与えることに特に留意する必要がある。
【００３８】
４５ＨＲＣに熱処理してあったサンプルについて６００℃で高温引張りテストを行った。結果を表４と図１０に示す。この性質に関しても、本発明鋼は他の検討した鋼よりも著しく良好な高温強度と延性を併せ持っている。
【００３９】
【表４】
0004516211.tif 000005
【００４０】
本発明鋼の一定の重要な性質を図１１の極座標図で比較する。靭性に関しては、鋼番号１１Ｘ及び９Ｘが高含量の初析炭化物及び炭窒化物を有し、これにより両鋼の靭性は著しく低下した。鋼番号１０Ｘ及びある程度鋼番号１８Ｘも鋼番号１Ｘのそれに匹敵する靭性を持っているが、本発明鋼Ａ２はよりすぐれた延性と靭性を有している。後者はまたフルスケールの圧縮−鍛造テストによっても確認されている。大きなトラックのハブ部分（車輪の中心部分）鍛造に関係するこれらの試験では、Ｈ１３“プレミアム”型の鋼と鋼Ａ１を工具材料として使用した。製造したハブ部分の数はそれぞれ２４５２と７７２１を数えた。Ｈ１３“プレミアム”工具の欠陥モードは完全な欠陥を含んでいたが、一方Ａ１鋼の工具の方はダイ内径の塑性変形の結果使用しなかっただけであった。
【００４１】
発明鋼Ａ２は、したがって最良の降伏強度、延性（断面収縮）及び焼入れ性（硬度低下の点から）を有している。Ａ２はまた、焼戻し耐性も非常に良い。検討した鋼の中では発明鋼Ａ２が最良の性状を有している。
【００４２】
本発明を特別な理論と結びつけなくても、このすぐれた性質のプロフィルは以下の要因の結果であると云うことができる：
−  後続の工具焼入れのための、軟らかく焼なました当初のすぐれた構造を提供し、これにより極めて良好な焼入れ性と良好な焼戻し耐性及び高温強度性を実現することを目的とした、クロム、モリブデン及びバナジゥムなどの炭化物生成元素のバランスのとれた化学組成，
−  窒素の低含量とともに炭素とバナジゥム含量の最適選択によって、ＭＸ型（Ｍはバナジゥムであり、Ｘは炭素及び／又は窒素である）の初析炭化物及び／又は初析炭窒化物が存在しないこと，
−  モリブデンの含量が比較的高いこと、炭素の含量が相対的に低いこと、及び炭素の活動度を低下させそれにより靭性を低下させる初析炭化物の析出と粒界の析出傾向を減少させるシリコン含量が極めて低いこと，
−  靭性を低下させる酸化物、窒化物及び硫化物を生成させる酸素、窒素及び硫黄などの元素の含量が低いこと，
−  リンなどの焼戻し脆性を生じさせる元素の含量が低いこと。
【図面の簡単な説明】
図１は試験した多数の鋼のシリコン、モリブデン及びバナジゥムの称呼含量を示す３次元ダイアグラムである。
図２は本発明鋼の中央部における軟らかく焼なました状態の微細構造を示す。
図３は試験した鋼の焼戻し耐性を示す。
図４は焼入れ及び焼戻し後６００℃に保持する時間の試験鋼の硬度に対する影響を示す。
図５及び図６はそれぞれ本発明鋼に対するＣＴＴグラフ及びＴＴＴグラフを示す。
図７は試験した鋼のシャルピーＶ衝撃エネルギー対テスト温度を示す。
図８及び図９はそれぞれシャルピーＶエネルギーテスト及び非切欠きテストサンプルによる、＋２０℃における衝撃エネルギー対テストしたサンプルの厚さを示す。
図１０は試験した鋼の高温延性及び高温降伏強度を示すダイアグラムである。
図１１は試験した鋼の性質のプロフィルを示すスケジュール（一覧図）である。
【図１】
0004516211.tif 000006
【図２】
0004516211.tif 000007
【図３】
0004516211.tif 000008
【図４】
0004516211.tif 000009
【図５】
0004516211.tif 000010
【図６】
0004516211.tif 000011
【図７】
0004516211.tif 000012
【図８】
0004516211.tif 000013
【図９】
0004516211.tif 000014
【図１０】
0004516211.tif 000015
【図１１】
0004516211.tif 000016